(57)【要約】【課題】大気中での充放電を実現でき、歩留りよく製造することができ、高性能で安価な薄膜固体リチウムイオン二次電池及びその製造方法を提供すること。【解決手段】有機樹脂によって形成された電気絶縁性基板１０と、この基板の面に無機材料によって形成された絶縁膜２０と、正極側集電体膜３０と、正極活物質膜４０と、固体電解質膜５０と、負極活物質膜６０と、負極側集電体膜７０とを有し、正極側集電体膜又は／及び負極側集電体膜が上記絶縁膜の面に形成された薄膜固体リチウムイオン二次電池であり、上記絶縁膜の膜厚が１０ｎｍ以上、２００ｎｍ以下である。上記絶縁膜の面積は、正極側集電体膜又は負極側集電体膜の面積、或いは、正極側集電体膜と負極側集電体膜の合計面積よりも大であり、上記無機材料は、Ｓｉ、Ａｌ、Ｃｒ、Ｚｒ、Ｔａ、Ｔｉ、Ｍｎ、Ｍｇ、Ｚｎの何れかを含む酸化物又は窒化物又は硫化物のうちの何れかを少なくとも１つ含む。【選択図】図１
2010182447.tif 000002
【特許請求の範囲】
【請求項１】
有機樹脂によって形成された電気絶縁性基板と、
前記電気絶縁性基板の面に無機材料によって形成された絶縁膜と、
集電体膜と、
活物質膜と、
固体電解質膜と
を有し、前記集電体膜が前記絶縁膜の面に形成された、薄膜固体リチウムイオン二次電池。
【請求項２】
前記集電体膜は正極側集電体膜と負極側集電体膜を含み、前記活物質膜は正極活物質膜と負極活物質膜を含み、前記正極側集電体膜又は／及び前記負極側集電体膜が前記絶縁膜の面に形成された、請求項１に記載の薄膜固体リチウムイオン二次電池。
【請求項３】
前記絶縁膜の面積が、前記正極側集電体膜又は前記負極側集電体膜の面積、或いは、前記正極側集電体膜と前記負極側集電体膜の合計面積よりも大である、請求項２に記載の薄膜固体リチウムイオン二次電池。
【請求項４】
前記無機材料が、Ｓｉ、Ａｌ、Ｃｒ、Ｚｒ、Ｔａ、Ｔｉ、Ｍｎ、Ｍｇ、Ｚｎの何れかを含む酸化物又は窒化物又は硫化物のうちの何れかを少なくとも１つ含む、請求項２に記載の薄膜固体リチウムイオン二次電池。
【請求項５】
前記絶縁膜の膜厚が５ｎｍ以上、５００ｎｍ以下である、請求項２に記載の薄膜固体リチウムイオン二次電池。
【請求項６】
前記絶縁膜の膜厚が１０ｎｍ以上、２００ｎｍ以下である、請求項２に記載の薄膜固体リチウムイオン二次電池。
【請求項７】
前記電気絶縁性基板は可撓性を有する、請求項２に記載の薄膜固体リチウムイオン二次電池。
【請求項８】
前記正極活物質膜が、Ｍｎ、Ｃｏ、Ｆｅ、Ｐ、Ｎｉ、Ｓｉの少なくとも１つ、及び、Ｌｉを含む酸化物から形成された、請求項２に記載の薄膜固体リチウムイオン二次電池。
【請求項９】
有機樹脂によって形成された電気絶縁性基板の面に無機材料によって絶縁膜を形成す
る工程と、
前記絶縁膜の面に正極側集電体膜又は／及び負極側集電体膜を形成する工程と
を有する、薄膜固体リチウムイオン二次電池の製造方法。
【発明の詳細な説明】
【技術分野】
【０００１】
本発明は、リチウムイオン電池に係り、特に、基板に形成され電池を構成する全ての層が乾式工程によって形成することができる薄膜固体リチウムイオン二次電池及びその製造方法に関するものである。
【背景技術】
【０００２】
リチウムイオン二次電池は他の二次電池と比較してエネルギー密度が大きく、充放電のサイクル特性に優れ、携帯電子機器の電源として広く使用されている。電解質として電解液を用いるリチウムイオン二次電池では、小型化、薄型化に限界があり、ゲル状電解質を用いるポリマー電池、固体電解質を用いる薄膜固体電池が開発されている。
【０００３】
ゲル状電解質を用いるポリマー電池は、電解液を使用した電池よりは薄型化、小型化が可能であるが、ゲル状電解質の封止を確実に行うために、薄型化、小型化に限界がある。
【０００４】
固体電解質を用いる薄膜固体電池は、基板に形成された層、即ち、負極集電体膜、負極活物質膜、固体電解質膜、正極活物質膜、正極集電体膜によって構成され、薄い基板又は薄い固体電解質フィルムを基板として使用することによって、より薄型化、小型化を図ることができる。また、薄膜固体電池で、電解質として固体の非水電解質を用い、池を構成する各層を全て固体とすることができ、液漏れによる劣化の可能性がなく、ゲル状電解質を用いるポリマー電池のように液漏、腐食のための部材を必要としないので、製造工程を簡易することができ、安全性が高いとされる。
【０００５】
小型化・薄膜化が実現すれば薄膜固体電池は、電気回路基板上にオンチップで組み込むことができ、また、電気回路基板としてポリマー基板を使用しこれに薄膜固体電池を形成すれば、折曲げ可能なフレキシブル電池とすることも可能であり、例えば、カード型電子マネー、ＲＦタグ等に組み込むことが可能となる。
【０００６】
以上説明した、電池を構成する全層が固体によって形成された薄膜固体リチウムイオン二次電池については、これまで、多数の報告がなされている。
【０００７】
先ず、「半導体基板搭載型二次電池」と題する後記の特許文献１には、次の記載がある。
【０００８】
特許文献１の実施の形態においては、シリコン基板上に絶縁膜を形成し、その上に配線電極を形成し、正極と負極をそれぞれ配線電極上に並べて配置している。即ち、正極と負極は積層されていない。このような配置としたことにより、電池自体の厚さをより薄くすることが可能である。また、この実施の形態の場合、基板を絶縁物に変更することも可能である。
【０００９】
また、「薄膜固体二次電池及びこれを備えた複合型機器」と題する後記の特許文献２には、次の記載がある。
【００１０】
特許文献２のリチウムイオン薄膜固体二次電池は、基板上に、正極側の集電体層（正極集電体層）、正極活物質層、固体電解質層、負極活物質層、負極側の集電体層（負極集電体層）、水分防止膜が順に積層されて形成されている。なお、基板上への積層順序は、負極側の集電体層、負極活物質層、固体電解質層、正極活物質層、正極側の集電体層、水分防止膜の順であってもよい。
【００１１】
基板は、ガラス、半導体シリコン、セラミック、ステンレス、樹脂基板等を用いることができる。樹脂基板としては、ポリイミドやＰＥＴ等を用いることができる。また、形が崩れずに取扱いができるものであれば、基板に折り曲げが可能な薄いフィルムを用いることができる。これらの基板には、例えば透明性を増したり、Ｎａなどのアルカリ元素の拡散を防止したり、耐熱性を増したり、ガスバリア性を持たせるなどの付加特性が備わっていればより好ましく、そのために表面にＳｉＯ2、ＴｉＯ2などの薄膜がスパッタリング法などにより形成された基板であってもよい。
【００１２】
また、「全固体型リチウム二次電池製造方法及び全固体型リチウム二次電池」と題する後記の特許文献３には、電池エッジ部での正極膜と負極膜との間におけるショートを回避することができる全固体型リチウム二次電池に関する記載がある。
【００１３】
また、後記の非特許文献１には、スパッタリング法によって成膜された薄膜によるＬｉ電池の作製に関する記載がある。
【発明の概要】
【発明が解決しようとする課題】
【００１４】
非特許文献１に示された固体電解質は、スパッタリング法によって薄膜を成膜することが可能であるばかりでなく、アモルファスで機能するために、アニーリングによる結晶化が不要である。
【００１５】
従来のバルクＬｉ電池の正極に用いられる材料の多くはＬｉ含有の金属酸化物の結晶であり、例えば、ＬｉＣｏＯ2、ＬｉＭｎ2Ｏ4、ＬｉＦｅＰＯ4、ＬｉＮｉＯ2等である。これらは通常結晶相で用いるため、スパッタリング法等の薄膜成膜プロセスにて成膜する場合には、従来は成膜中の基板加熱及び成膜後のポストアニールが必要である。このために、基板には耐熱性の高い材料を用いており、コストが高くなってしまうという問題がある。また、加熱プロセスはタクトタイムを落とし、更に、電極の酸化を起こしたり、正極材料が結晶化する際の構造変化により電極間短絡が生じたりすることが原因となり、歩留り低下の原因となる。
【００１６】
電池の製造コストの面からは、プラスチック基板を用いることが好ましく、また、可撓性の基板を用いるという観点からも、プラスチック基板の使用が好ましい。正極に用いられる、例えば、ＬｉＣｏＯ2、ＬｉＭｎ2Ｏ4、ＬｉＦｅＰＯ4、ＬｉＮｉＯ2等を、ポストアニールを行うことなしに室温のプラスッチク基板に形成することが、電池の製造コストの面から好ましい。
【００１７】
上記の一般的に用いられる正極活物質は何れも水分に対して劣化が激しく、プラスチック基板の吸水率が高い場合、この基板に正極活物質が直接触れる場合、劣化が起こりショートを引き起こし、電池として機能しなくなる、或いは、製造の歩留まりが低くなることを本願発明の発明者は見出した。このような劣化、製造の歩留まり低下は、電池を構成する各層を成膜した後にこれらの各層を保護するための保護膜を形成したとしても、改善できるものではない。
【００１８】
また、石英ガラス、Ｓｉウェーハ等の吸水率の低い基板を用いる場合でも、従来の薄膜電池の報告では何れにおいても、製造された電池の充放電実験はドライルーム又はＡｒや窒素等の不活性ガスが封入された環境下で実行されている。不活性ガスの環境下で製造された電池の充放電実験を行うのは、電池を構成する各層及び基板が、大気に含まれる水分の影響を受け易く、水分に基づく劣化が早いことに起因しており、このままでは実用性がない。
【００１９】
本発明は、上述したような課題を解決するためになされたものであって、その目的は、電池を構成する膜をアモルファス膜によって形成しても、大気中での充放電を実現することができ安定な駆動を可能とし、安定して歩留りよく製造することができる高性能で安価な薄膜固体リチウムイオン二次電池及びその製造方法を提供することにある。
【課題を解決するための手段】
【００２０】
即ち、本発明は、有機樹脂によって形成された電気絶縁性基板（例えば、後述の実施の形態における基板１０）と、前記電気絶縁性基板の面に無機材料によって形成された絶縁膜（例えば、後述の実施の形態における無機絶縁膜２０）と、集電体膜と、活物質膜と、固体電解質膜とを有し、前記集電体膜が前記絶縁膜の面に形成された、薄膜固体リチウムイオン二次電池に係るものである。
【００２１】
また、本発明は、有機樹脂によって形成された電気絶縁性基板（例えば、後述の実施の形態における基板１０）の面に無機材料によって絶縁膜（例えば、後述の実施の形態における無機絶縁膜２０）を形成する工程と、前記絶縁膜の面に正極側集電体膜又は／及び負極側集電体膜を形成する工程とを有する、薄膜固体リチウムイオン二次電池の製造方法に係るものである。
【発明の効果】
【００２２】
本発明によれば、前記電気絶縁性基板の面に無機材料によって形成された絶縁膜を有し、前記絶縁膜の面に集電体膜が密着して形成されているので、活物質膜、固体電解質膜がアモルファスとして形成されている場合でも、これらの膜が前記絶縁膜の上方に形成されるので、大気中での充放電を実現することができ安定な駆動を可能とし、耐久性を向上させることができ、高性能で安価な薄膜固体リチウムイオン二次電池を提供することができる。
【００２３】
また、本発明によれば、有機樹脂によって形成された電気絶縁性基板の面に無機材料によって絶縁膜を形成する工程と、前記絶縁膜の面に前記正極側集電体膜又は／及び前記負極側集電体膜を形成する工程とを有するので、前記絶縁膜の面に前記正極側集電体膜又は／及び前記負極側集電体膜が密着して形成され、前記正極活物質膜、前記固体電解質膜、前記負極活物質膜がアモルファスとして形成されている場合でも、これらの膜が前記絶縁膜の上方に形成されるので、大気中での充放電を実現することができ安定な駆動を可能とし、耐久性を向上させることができ、また、製造歩留まりを向上させ安定して製造することができ、高性能で安価な薄膜固体リチウムイオン二次電池の製造方法を提供することができる。
【図面の簡単な説明】
【００２４】
【図１】本発明の実施の形態における、固体リチウムイオン電池の概略構造を説明する図である。
【図２】同上、固体リチウムイオン電池の概略構造を説明する図である。
【図３】同上、固体リチウムイオン電池の製造工程の概略を説明する図である。
【図４】本発明の実施例及び比較例における、固体リチウムイオン電池の各層の構成を説明する図である。
【図５】同上、固体リチウムイオン電池の初期のショートの発生頻度を説明する図である。
【図６】同上、固体リチウムイオン電池の初期のショートの発生頻度を説明する図である。
【発明を実施するための形態】
【００２５】
本発明の薄膜固体リチウムイオン二次電池では、前記集電体膜は正極側集電体膜と負極側集電体膜を含み、前記活物質膜は正極活物質膜と負極活物質膜を含み、前記正極側集電体膜又は／及び前記負極側集電体膜が前記絶縁膜の面に形成された構成とするのがよい。前記電気絶縁性基板の面に無機材料によって形成された絶縁膜を有し、前記絶縁膜の面に前記正極側集電体膜又は／及び前記負極側集電体膜が密着して形成されているので、前記正極活物質膜、前記固体電解質膜、前記負極活物質膜がアモルファスとして形成されている場合でも、これらの膜が前記絶縁膜の上方に形成されるので、大気中での充放電を実現することができ安定な駆動を可能とし、耐久性を向上させることができ、高性能で安価な薄膜固体リチウムイオン二次電池を提供することができる。
【００２６】
また、前記絶縁膜の面積が、前記正極側集電体膜又は前記負極側集電体膜の面積、或いは、前記正極側集電体膜と前記負極側集電体膜の合計面積よりも大である構成とするのがよい。前記絶縁膜の面積が、前記正極側集電体膜又は前記負極側集電体膜の面積、或いは、前記正極側集電体膜と前記負極側集電体膜の合計面積よりも大であるので、前記電気絶縁性基板を透過する水分を前記絶縁膜によって抑止することができるので、電池を構成する前記正極側集電体膜、前記正極活物質膜、前記固体電解質膜、前記負極活物質膜、前記負極側集電体膜に対する水分の影響を抑えることができ、耐久性を向上させることができ、高性能で安価な薄膜固体リチウムイオン二次電池を提供することができる。
【００２７】
また、前記無機材料が、Ｓｉ、Ａｌ、Ｃｒ、Ｚｒ、Ｔａ、Ｔｉ、Ｍｎ、Ｍｇ、Ｚｎの何れかを含む酸化物又は窒化物又は硫化物のうちの何れかを少なくとも１つ含む構成とするのがよい。前記電気絶縁性基板を透過する水分を前記絶縁膜によって抑止することができるので、電池を構成する前記正極側集電体膜、前記正極活物質膜、前記固体電解質膜、前記負極活物質膜、前記負極側集電体膜に対する水分の影響を抑えることができ、耐久性を向上させることができ、高性能で安価な薄膜固体リチウムイオン二次電池を提供することができる。
【００２８】
また、前記絶縁膜の膜厚が５ｎｍ以上、５００ｎｍ以下である構成とするのがよい。前記絶縁膜の膜厚が５ｎｍ以上、５００ｎｍ以下であるので、前記絶縁膜は、電池の初期のショートの発生を防止すると共に、電池の充放電の繰返しによるショートを防止することができ、前記電気絶縁性基板の曲げ、衝撃に耐えることができクラックを発生しないので、ショートを防止することができ、耐久性を向上させることができ、高性能で安価な薄膜固体リチウムイオン二次電池を提供することができる。
【００２９】
また、前記絶縁膜の膜厚が１０ｎｍ以上、２００ｎｍ以下である構成とするのがよい。前記絶縁膜の膜厚が１０ｎｍ以上、２００ｎｍ以下であるので、より安定して十分な膜厚が得られ、初期のショートによる不良率をより低下させることができ、前記電気絶縁性基板を曲げても電池としての機能を保持することができる。
【００３０】
また、前記電気絶縁性基板は可撓性を有する構成とするのがよい。前記電気絶縁性基板は可撓性を有するので、携帯用の電子デバイス、薄型の電子デバイスに好適に使用することができる薄膜固体リチウムイオン二次電池を提供することができる。
【００３１】
また、前記正極活物質膜が、Ｍｎ、Ｃｏ、Ｆｅ、Ｐ、Ｎｉ、Ｓｉの少なくとも１つ、及び、Ｌｉを含む酸化物から形成された構成とするのがよい。前記正極活物質膜が、Ｍｎ、Ｃｏ、Ｆｅ、Ｐ、Ｎｉ、Ｓｉの少なくとも１つ、及び、Ｌｉを含む酸化物から形成されているので、大きな放電容量を有する薄膜固体リチウムイオン二次電池を提供することができる。
【００３２】
なお、以下の説明では、「薄膜固体リチウムイオン二次電池」を「固体リチウムイオン電池」、「薄膜リチウムイオン電池」等に略記することもある。
【００３３】
本発明に基づく薄膜固体リチウムイオン二次電池は、有機樹脂によって形成された電気絶縁性基板と、この基板の面に無機材料によって形成された絶縁膜と、正極側集電体膜と、正極活物質膜と、固体電解質膜と、負極活物質膜と、負極側集電体膜とを有し、正極側集電体膜又は／及び負極側集電体膜が上記絶縁膜の面に形成された薄膜固体リチウムイオン二次電池であり、上記絶縁膜の膜厚が５ｎｍ以上、５００ｎｍ以下である。
【００３４】
上記絶縁膜の面積は、正極側集電体膜又は負極側集電体膜の面積、或いは、正極側集電体膜と負極側集電体膜の合計面積よりも大である。上記無機材料は、酸化物、窒化物、硫化物のうちの何れかを少なくとも１つ含む。薄膜固体リチウムイオン二次電池は大気中で充放電でき高性能であり、歩留りよく安価で製造することができる。
【００３５】
本発明では、プラスチック基板が使用され、この基板に薄膜固体リチウムイオン二次電池が形成され、少なくとも基板と電池が接する部分の基板の面に無機絶縁膜を形成することにより、正極活物質膜、固体電解質膜、負極活物質膜をアモルファス膜によって形成しても、これらの膜が基板の面に設けられた無機絶縁膜の上方に形成されるので、大気中での充放電を実現することができ安定な駆動を可能とし、高い製造歩留りと高い繰返し充放電特性を実現することができる。
【００３６】
プラスチック基板として、例えば、ポリカーボネ―ト（ＰＣ）基板等の水分透過度の高い有機絶縁基板を用いた場合には、プラスチック基板の面に正極側集電体膜又は／及び負極側集電体膜を形成すると密着性が十部でなく、また、基板からの水分透過が不良の原因となるが、有機絶縁基板の少なくとも電池が接する領域に無機絶縁膜を設けることによって、この無機絶縁膜の面に正極側集電体膜又は／及び負極側集電体膜を密着して形成することができ、また、電池が搭載された基板が置かれる雰囲気からの水分をカットすることができる。
【００３７】
無機絶縁膜を基板の面に形成することにより、製造直後に行う充放電で生じるショート（単に、初期のショートとも言う。）を起こす確率が低減し、製造歩留まりが向上する。更に、充放電を繰返した際のショートを起こす確率も低下するため、不良率が低下する。また、充放電特性の向上を実現することができる。
【００３８】
上記無機絶縁膜は、Ｓｉ、Ｃｒ、Ｚｒ、Ａｌ、Ｔａ、Ｔｉ、Ｍｎ、Ｍｇ、Ｚｎの酸化物又は窒化物又は硫化物の単体、或いは、これらの混合物であり、より具体的には、Ｓｉ3Ｎ4、ＳｉＯ2、Ｃｒ2Ｏ3、ＺｒＯ2、Ａｌ2Ｏ3、ＴａＯ2、ＴｉＯ2、Ｍｎ2Ｏ3、ＭｇＯ、ＺｎＳ等、或いは、これらの混合物である。
【００３９】
基板上に形成する無機絶縁膜は、正極材料と集電体とは面積、形状が異なること、ショートが起こるのは電池を構成する薄膜のエッジ部分から生ずることが多いことを見出したことにより発案されたものである。つまり、電池を構成する材料の全ての部位がカバーされるよう、基板上に無機絶縁膜を形成することが有効である。
【００４０】
薄膜電池であるが故に、この無機絶縁膜は緻密で一様であり、無機絶縁膜の表面が基板表面と同程度に滑らかでなければならない。無機絶縁膜として十分な膜厚が必要であるために５ｎｍ以上であることが好ましく、厚すぎると無機絶縁膜の内部応力が高いために膜はがれやクラックが生じやすく、特に可撓性を有する基板である場合には、基板を曲げた際にこのようなクラックが生じやすいため、膜厚は５００ｎｍ以下であることが好ましい。
【００４１】
本発明によれば、電池を構成する膜をアモルファス膜によって形成しても、基板の面に設けられた無機絶縁膜に電池が形成されるので、大気中での充放電を実現することができ安定な駆動を可能とし、耐久性を向上させることができ、また、製造歩留まりを向上させ安定して製造することができる高性能で安価な薄膜固体リチウムイオン二次電池を提供することができる。
【００４２】
以下、図面を参照しながら本発明の実施の形態について詳細に説明する。
【００４３】
＜実施の形態（その１）＞
図１は、本発明の実施の形態（その１）における、固体リチウムイオン電池の概略構造を説明する図であり、図１（Ａ）は平面図、図１（Ｂ）はＸ−Ｘ断面図、図１（Ｃ）はＹ−Ｙ断面図である。
【００４４】
図１に示すように、固体リチウムイオン電池は、基板（有機絶縁基板）１０の面に形成された無機絶縁膜２０を有し、この無機絶縁膜２０の上に、正極側集電体膜３０、正極活物質膜４０、固体電解質膜５０、負極活物質膜６０、負極側集電体膜７０が、順次、形成された積層体を有している。この積層体及び無機絶縁膜２０の全体を覆うように、例えば、紫外線硬化樹脂からなる全体保護膜８０が形成されている。
【００４５】
図１に示す電池の膜構成は、基板／無機絶縁膜／正極側集電体膜／正極活物質膜／固体電解質膜／負極活物質膜／負極側集電体膜／全体保護膜である。
【００４６】
なお、無機絶縁膜２０の上に、上記の積層体の複数が、順次、積層されて形成され、直列に電気的に接続され、全体保護膜８０によって被覆された構成とすることもできる。また、無機絶縁膜２０の上に、上記の積層体の複数が並置されて形成され、並列又は直列に電気的に接続され、全体保護膜８０によって被覆された構成とすることもできる。
【００４７】
また、上記の積層体の形成において、負極側集電体膜７０、負極活物質層６０、固体電解質膜５０、正極活物質膜４０、正極側集電体膜３０の順に、無機絶縁膜２０の上に形成することもできる。即ち、電池の膜構成を、基板／無機絶縁膜／負極側集電体膜／負極活物質層／固体電解質膜／正極活物質膜／正極側集電体膜／全体保護膜とすることもできる。
【００４８】
＜実施の形態（その２）＞
図２は、本発明の実施の形態（その２）における、固体リチウムイオン電池の概略構造を説明する図であり、図２（Ａ）は平面図、図２（Ｂ）はＸ−Ｘ断面図である。
【００４９】
図２に示すように、固体リチウムイオン電池は、基板（有機絶縁基板）１０の面に形成された無機絶縁膜２０を有し、この無機絶縁膜２０の上に、正極側集電体膜３０と正極活物質膜４０からなる積層体、及び、負極側集電体膜７０と負極活物質膜６０からなる積層体を有している。無機絶縁膜２０の上に並置して形成された上記の２つの積層体の全体を覆うように固体電解質膜５０が形成され、固体電解質膜５０の全体を覆うように、例えば、紫外線硬化樹脂からなる全体保護膜８０が形成されている。
【００５０】
なお、上記の２つの積層体の組の複数が、無機絶縁膜２０の上に並置して形成され、並列又は直列に電気的に接続され、全体保護膜８０によって被覆された構成とすることもできる。
【００５１】
［固体リチウムイオン電池の製造工程］
図３は、本発明の実施の形態における、固体リチウムイオン電池の製造工程の概略を説明する図である。
【００５２】
図３に示すように、先ず、基板（有機絶縁基板）１０の面に無機絶縁膜２０が形成される。次に、無機絶縁膜２０の上に、正極側集電体膜３０、正極活物質膜４０、固体電解質膜５０、負極活物質膜６０、負極側集電体膜７０が、順次、形成され積層体が形成される。最後に、この積層体及び無機絶縁膜２０の全体を覆うように、例えば、紫外線硬化樹脂からなる全体保護膜８０が、基板（有機絶縁基板）１０の上に形成される。このようにして、図１に示す固体リチウムイオン電池を作製することができる。
【００５３】
なお、図２に示す固体リチウムイオン電池は図示しないが次のようにして作成することができる。先ず、基板（有機絶縁基板）１０の面に無機絶縁膜２０が形成される。次に、無機絶縁膜２０の上に、正極側集電体膜３０と正極活物質膜４０が順次形成されてなる積層体、及び、負極側集電体膜７０と負極活物質膜６０が順次形成されてなる積層体が並置してそれぞれ形成される。次に、無機絶縁膜２０の上に並置して形成された上記の２つの積層体の全体を覆うように固体電解質膜５０が形成される。最後に、固体電解質膜５０の全体を覆うように、例えば、紫外線硬化樹脂からなる全体保護膜８０が、無機絶縁膜２０の上に形成される。
【００５４】
以上説明した実施の形態において、固体リチウムイオン電池を構成する材料として以下のものを使用することができる。
【００５５】
固体電解質膜５０を構成する材料として、リン酸リチウム（Ｌｉ3ＰＯ4）、リン酸リチウム（Ｌｉ3ＰＯ4）に窒素を添加したＬｉ3ＰＯ4Ｎx（一般に、ＬｉＰＯＮと呼ばれている。）、ＬｉＢＯ2Ｎx、Ｌｉ4ＳｉＯ4−Ｌｉ3ＰＯ4、Ｌｉ4ＳｉＯ4−Ｌｉ3ＶＯ4等を使用することができる。
【００５６】
正極活物質膜４０を構成する材料は、リチウムイオンを離脱、吸着させ易く、正極活物質膜に多くのリチウムイオンを離脱、吸蔵させることが可能な材料であればよい。このような材料として、ＬｉＭｎＯ2（マンガン酸リチウム）、ＬｉＭｎ2Ｏ4、Ｌｉ2Ｍｎ2Ｏ4等のリチウム−マンガン酸化物、ＬｉＣｏＯ2（コバルト酸リチウム）、ＬｉＣｏ2Ｏ4等のリチウム−コバルト酸化物、ＬｉＮｉＯ2（ニッケル酸リチウム）、ＬｉＮｉ2Ｏ4等のリチウム−ニッケル酸化物、ＬｉＭｎＣｏＯ4、Ｌｉ2ＭｎＣｏＯ4等のリチウム−マンガン−コバルト酸化物、Ｌｉ4Ｔｉ5Ｏ12、ＬｉＴｉ2Ｏ4等のリチウム−チタン酸化物、その他、ＬｉＦｅＰＯ4（リン酸鉄リチウム）、硫化チタン（ＴｉＳ2）、硫化モリブデン（ＭｏＳ2）、硫化鉄（ＦｅＳ、ＦｅＳ2）、硫化銅（ＣｕＳ）及び硫化ニッケル（Ｎｉ3Ｓ2）、酸化ビスマス（Ｂｉ2Ｏ3）、鉛酸ビスマス（Ｂｉ2Ｐｂ2Ｏ5）、酸化銅（ＣｕＯ）、酸化バナジウム（Ｖ6Ｏ13）、セレン化ニオブ（ＮｂＳｅ3）等を使用することができる。また、これらを混合して用いることも可能である。
【００５７】
負極活物質膜６０を構成する材料は、リチウムイオンを吸着、離脱させ易く、負極活物質膜に多くのリチウムイオンを吸蔵、離脱させることが可能な材料であればよい。このような材料として、Ｓｎ、Ｓｉ、Ａｌ、Ｇｅ、Ｓｂ、Ａｇ、Ｇａ、Ｉｎ、Ｆｅ、Ｃｏ、Ｎｉ、Ｔｉ、Ｍｎ、Ｃａ、Ｂａ、Ｌａ、Ｚｒ、Ｃｅ、Ｃｕ、Ｍｇ、Ｓｒ、Ｃｒ、Ｍｏ、Ｎｂ、Ｖ、Ｚｎ等の何れかの酸化物を使用することができる。また、これら酸化物を混合して用いることもできる。
【００５８】
負極活物質膜６０の材料は具体的には、例えば、シリコン−マンガン合金（Ｓｉ−Ｍｎ）、シリコン−コバルト合金（Ｓｉ−Ｃｏ）、シリコン−ニッケル合金（Ｓｉ−Ｎｉ）、五酸化ニオブ（Ｎｂ2Ｏ5）、五酸化バナジウム（Ｖ2Ｏ5）、酸化チタン（ＴｉＯ2）、酸化インジウム（Ｉｎ2Ｏ3）、酸化亜鉛（ＺｎＯ）、酸化スズ（ＳｎＯ2）、酸化ニッケル（ＮｉＯ）、Ｓｎが添加された酸化インジウム（ＩＴＯ）、Ａｌが添加された酸化亜鉛（ＡＺＯ）、Ｇａが添加された酸化亜鉛（ＧＺＯ）、Ｓｎが添加された酸化スズ（ＡＴＯ）、Ｆ（フッ素）が添加された酸化スズ（ＦＴＯ）等である。また、これらを混合して用いることもできる。
【００５９】
正極側集電体膜３０、負極側集電体７０を構成する材料として、Ｃｕ、Ｍｇ、Ｔｉ、Ｆｅ、Ｃｏ、Ｎｉ、Ｚｎ、Ａｌ、Ｇｅ、Ｉｎ、Ａｕ、Ｐｔ、Ａｇ、Ｐｄ等、又は、これらの何れかを含む合金を使用することができる。
【００６０】
無機絶縁膜２０を構成する材料は、吸湿性が低く耐湿性を有する膜を形成することができる材料であればよい。このような材料として、Ｓｉ、Ｃｒ、Ｚｒ、Ａｌ、Ｔａ、Ｔｉ、Ｍｎ、Ｍｇ、Ｚｎの酸化物又は窒化物又は硫化物の単体、或いは、これらの混合物を使用することができる。より具体的には、Ｓｉ3Ｎ4、ＳｉＯ2、Ｃｒ2Ｏ3、ＺｒＯ2、Ａｌ2Ｏ3、ＴａＯ2、ＴｉＯ2、Ｍｎ2Ｏ3、ＭｇＯ、ＺｎＳ等、或いは、これらの混合物を使用することができる。
【００６１】
以上説明した固体電解質膜５０、正極活物質膜４０、負極活物質膜６０、正極側集電体膜３０、負極側集電体７０、無機絶縁膜２０の各膜は、スパッタリング法、電子ビーム蒸着法、加熱蒸着法等の乾式工程によって形成することができる。
【００６２】
有機絶縁性基板１０として、ポリカーボネート（ＰＣ）樹脂基板、フッ素樹脂基板、ポリエチレンテレフタレート（ＰＥＴ）基板、ポリブチレンテレフタレート（ＰＢＴ）基板、ポリイミド（ＰＩ）基板、ポリアミド（ＰＡ）基板、ポリスルホン（ＰＳＦ）基板、ポリエーテルスルホン（ＰＥＳ）基板、ポリフェニレンスルフィド（ＰＰＳ）基板、ポリエーテルエーテルケトン（ＰＥＥＫ）基板等を使用することができる。この基板の材質は特に限定されるものではないが、吸湿性が低く耐湿性を有する基板がより好ましい。
【００６３】
全体保護膜８０を構成する材料は、吸湿性が低く耐湿性を有する膜を形成することができる材料であればよい。このような材料として、アクリル系紫外線硬化樹脂、エポキシ系紫外線硬化樹脂等を使用することができる。全体保護膜をパリレン樹脂膜の蒸着によって形成することもできる。
【００６４】
＜実施例及び比較例＞
［実施例及び比較例における構成、並びに、これらにおける初期ショートの発生頻度］
図４は、本発明の実施例及び比較例における、固体リチウムイオン電池の各層の構成を説明する図であり、以下で説明する固体リチウムイオン電池の各層の材質及びその厚さを、（Ａ）実施例、（Ｂ）比較例に関してそれぞれ示している。
【００６５】
図５は、本発明の実施例及び比較例における、固体リチウムイオン電池の初期のショートの発生頻度を説明する図である。
【００６６】
図６は、本発明の実施例及び比較例における、固体リチウムイオン電池の初期のショートの発生頻度を説明する図である。
【００６７】
［実施例１］
図１に示す構成を有する固体リチウムイオン電池を作成した。量産性、コストを勘案して、基板１０として厚さ１．１ｍｍのポリカーボネート（ＰＣ）基板を用いた。この他にもガラス材、アクリル等からなる基板を使用することができ、導電性がなく表面の平滑性が作成する電池の膜厚に応じて十分平坦であればよい。基板１０の上に全面に無機絶縁膜２０としてＳｉ3Ｎ4を厚さ２００ｎｍで成膜した。
【００６８】
無機絶縁膜２０の上に図１に示すように、金属マスクを配して、正極側集電体膜３０、正極活物質膜４０、固体電解質膜５０、負極活物質膜６０、負極側集電体膜７０の順に成膜し積層体を形成した。但し、この順は反対の順、即ち、負極側集電体膜７０、負極活物質膜６０、固体電解質膜５０、正極活物質膜４０、正極側集電体膜３０の順に無機絶縁膜２０の上に堆積することもできる。
【００６９】
金属マスクとして、ここでは５００μｍのステンレスマスクを用いたが、リソグラフィー技術を用いてパターンを形成することもできる。何れにしても、上記の積層体を構成する膜は全て無機絶縁膜の上に形成される。
【００７０】
正極側及び負正極側集電体膜３０、７０としてＴｉを用い、膜厚は１００ｎｍ又は２００ｎｍとした。正極側及び負正極側集電体膜３０、７０は導電性があり、且つ、耐久性に優れた材料であれば他の材料でも同様に利用することができる。具体的には、Ａｕ、Ｐｔ、Ｃｕなど、若しくは、これら合金を含む金属材料が用いられる。この金属材料は耐久性や導電性を高めるための添加物を含んでもよい。
【００７１】
正極活物質膜４０としてＬｉＭｎ2Ｏ4を用い、膜厚は１２５ｎｍとした。正極活物質膜４０の成膜方法は、スパッタリング法によるもので、基板１０の温度は室温とし、ポストアニールなしの条件で作成したため、アモルファスの状態である。正極活物質膜４０を他の材料で形成することもでき、よく知られている材料、ＬｉＣｏＯ2、ＬｉＦｅＰＯ4、ＬｉＮｉＯ2等を使用することもできる。
【００７２】
正極活物質膜４０の膜厚に関しては、厚いほど電池容量が高いこと以外には特筆すべき点はないが、実施例１での容量は７．４μＡｈとなっており、本発明の効果を示すのに十分な量となっている。アプリケーション・用途に応じて、正極活物質膜４０の膜厚を調整することが可能である。
【００７３】
なお、実施例１において、正極活物質膜４０をアニールすれば、更に、良好な特性が得られることは言うまでもない。プラスチック基板を用いる場合には、レーザーアニールを用い、電池を構成する各層の材料のみをそれぞれ高温にすることも可能である。その際に、実施例１における無機絶縁膜２０は電池材料に接していながら十分な耐熱性を示すため、電池を構成する各層を保護する機能を損なわれることはない。
【００７４】
更に、無機絶縁膜２０は光吸収率が低いため光照射による直接的温度上昇がなく、熱伝導率が比較的高いため、レーザーアニールの際にプラスチック基板の劣化を抑える効果もある。
【００７５】
固体電解質膜５０には、Ｌｉ3ＰＯ4Ｎx を用いた。この固体電解質膜５０の成膜条件もスパッタリング中の基板１０の温度が室温、ポストアニールなしの条件であり、形成された固体電解質膜５０はアモルファス状態となっている。形成された固体電解質膜５０における窒素の組成ｘは、スパッタリングガス中の窒素の反応性スパッタリングによるため、正確な数値は不明であるが、非特許文献１と同様のものと考えられる。
【００７６】
実施例１では、この他の固体電解質膜材料を用いても、同様の効果が得られることは明らかであり、よく知られている材料、ＬｉＢＯ2Ｎx、Ｌｉ4ＳｉＯ4−Ｌｉ3ＰＯ4、Ｌｉ4ＳｉＯ4−Ｌｉ3ＶＯ4等を使用することもできる。
【００７７】
固体電解質膜５０の膜厚に関しては、絶縁性が充分とれる必要があるため、薄すぎると初期若しくは充放電の過程でショートを起こす可能性があるため、例えば、５０ｎｍ以上が好ましいが、これは正極の膜厚、膜質だけでなく、基板、集電体材料や成膜方法、充放電速度に依存して耐久性の面でこれよりも厚い方がより好ましいケースがある。
【００７８】
逆に、固体電解質膜５０の膜厚が厚すぎると、例えば、５００ｎｍ以上である場合、固体電解質膜５０のイオン導電率が液体電解質と比べると低いことが多いため、充放電に問題が起こる。また、固体電解質膜５０をスパッタリングにより成膜する場合は、膜厚が厚すぎると、スパッタリング時間がかかるためにタクトタイムが伸び、スパッタリングチャンバーをマルチチャンネル化しなければならないことから、設備投資がかかるために好ましくない。
【００７９】
従って、これらの条件を勘案して、固体電解質膜５０の膜厚を適切な値にすることが肝要であるが、この膜厚自体は本発明の効果とは関係がない。ここでは固体電解質膜５０の膜厚を１４５ｎｍとした。
【００８０】
負極活物質膜６０にはＩＴＯ膜を用い、膜厚は２０ｎｍとした。
【００８１】
負極側集電体膜７０、正極側集電体膜３０にはＴｉを用い、膜厚は２００ｎｍとした。
【００８２】
最後に、全体保護膜８０を、紫外線硬化樹脂を用いて形成した。全体保護膜８０は、基板１０と反対側の面からの水分の侵入に対する保護膜として機能している。また、同時に、取扱いの際のキズからも保護されている。
【００８３】
全体保護膜８０の形成に使用される紫外線硬化樹脂として、ソニーケミカル＆インフォメーションデバイス製の型番ＳＫ３２００のものを使用したが、例えば、同社製の型番ＳＫ５１１０等の他のもの紫外線硬化樹脂も使用することができ、同様の効果が期待できる。全体の保護膜の形成に使用する材料は、特に、耐水保護効果の高い材料が好ましい。
【００８４】
なお、正極側及び負極側集電体３０、７０を被覆する紫外線硬化樹脂の一部を剥がし、集電体３０、７０のＴｉ金属面だけが露出している部分とし、この部分を電極接続端子とし、電池の耐久性に影響が出ないようにした。
【００８５】
以上をまとめると、電池の膜構成は、ポリカーボネート基板／Ｓｉ3Ｎ4（２００ｎｍ）／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である（図４（Ａ）を参照。）。
【００８６】
なお、ここではマスクによる形状を無視し、電池の機能部分のみについて示したが、電池の構成上、ＬｉＭｎ2Ｏ4がＳｉ3Ｎ4に直接触れる部分が存在する。
【００８７】
ここでは、電池を構成する上記の各膜を、スパッタリングによって成膜したが、電池薄膜として同様の膜質を有するものが形成できれば、蒸着、メッキ、噴射塗布などの方法を用いることもできる。
【００８８】
ここでスパッタリング法による成膜の詳細を次に示す。
【００８９】
Ｔｉ、ＬｉＭｎ2Ｏ4、Ｌｉ3ＰＯ4Ｎxの成膜にはアルバック社製、ＳＭＯ−０１特型を用いた。ターゲットサイズはφ４インチである。各層のスパッタリング条件を次に示す。
【００９０】
（１）Ｔｉ膜の形成
ターゲット組成：Ｔｉ
スパッタリングガス：Ａｒ７０sccm、０．４５Ｐａ
スパッタリングパワー：１０００Ｗ（ＤＣ）
（２）ＬｉＭｎ2Ｏ4膜の形成
スパッタリングガス：（Ａｒ ８０％＋Ｏ2 ２０％混合ガス）２０sccm、０．２０Ｐａ
スパッタリングパワー：３００Ｗ（ＲＦ）
（３）Ｌｉ3ＰＯ4Ｎx膜の形成
ターゲット組成：Ｌｉ3ＰＯ4
スパッタリングガス：Ａｒ ２０sccm＋Ｎ2 ２０sccm、０．２６Ｐａ
スパッタリングパワー：３００Ｗ（ＲＦ）
（４）ＩＴＯ膜の形成
ここでは、アネルバ社製Ｃ−３１０３を用い、ターゲットサイズはφ６インチである。スパッタリング条件を次に示す。
ターゲット組成：ＩＴＯ（Ｉｎ2Ｏ3 ９０ｗｔ．％＋ＳｎＯ2 １０ｗｔ．％）
スパッタリングガス：Ａｒ １２０sccm＋（Ａｒ ８０％＋Ｏ2 ２０％混合ガス）３０sccm、０．１０Ｐａ
スパッタリングパワー：１０００Ｗ（ＤＣ）
なお、スパッタリング時間に関しては、所望の膜厚が得られるよう調整した。
【００９１】
Keithley 2400を用いて充放電カーブを測定し、充放電速度は何れも１Ｃとした（１時間で充放電完了に相当する電流値）。実施例１での充放電電流値は、８μＡである。
【００９２】
各膜の成膜におけるスパッタリング条件を全く同一として、同一構成を有する電池を、同時スパッタリングによって１０個作成した。これを５サイクル行い、合計５０個のサンプルを得た。
【００９３】
５０個のサンプルの全数について、初期の導通状況を調べたところ、５０個中、２個が初期のショートを起こしており、不良品であった。
【００９４】
［比較例１］
比較のために、無機絶縁膜２０がない以外は全て実施例１と同一の構成を有する電池を同時スパッタリングにより１０個作成した。電池の膜構成は、ポリカーボネート基板／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である（図４（Ｂ）を参照。）。この１０個の全数について初期の導通状況を調べたところ、１０個中、５個が初期のショートを起こしていた。
【００９５】
以上のように、無機絶縁膜２０は、このように電池作成の歩留まりを劇的に向上することが確認できた（図５、図６を参照。）。
【００９６】
初期のショートとは、正極側集電体と負極側集電体が何らかの理由で導通していることによるが、図１に示す構成から明らかなように、理想的に無機絶縁膜２０が形成されていれば、本来は導通する理由がない。つまり、正極側集電体膜３０の縦横の幅よりも広い範囲に無機絶縁膜２０が形成され、更に、その上方に無機絶縁膜２０より狭い縦横の幅で負極側集電体膜７０が形成されているため、正極側及び負極側集電体膜３０、７０の集電体同士は直接接触しないはずである。
【００９７】
しかし、初期の不良（初期のショート）が起こるのは、基板１０と接する面をもつ正極活物質膜４０が劣化し、正極集電体膜３０のヘリの部分の固体電解質膜５０をつきやぶることで負極集電体膜７０と接触するためと推定される。
【００９８】
次に、無機絶縁膜２０を形成した実施例１による電池のうちの良品２個について、繰返し充放電を行ったところ、何れも５０回のサイクルは問題なく電池として駆動することができた。
【００９９】
一方、無機絶縁膜を形成しなかった比較例１の電池のうちの良品２個について、繰返し充放電を行ったところ、１個は３回目の充電時、他の１個は１回目の充電時にそれぞれショートを起こし、不良品となった。この不良も、充放電を繰返すことによる膜厚の収縮や、Ｌｉの移動による膜質の変化により、特に正極側集電体３０のへりの部分の正極活物質膜４０が劣化し、固体電解質膜５０を突き破ることによりショートを起こしたものと推定される。
【０１００】
即ち、実施例１による構成の薄膜Ｌｉ電池は、製造歩留まりを改善し、繰返し充放電特性を改善する効果があることが、明確に示された。
【０１０１】
［実施例２］
次に、無機絶縁膜としてＳＣＺ（ＳｉＯ2、Ｃｒ2Ｏ3、ＺｒＯ2の混合物である。）を５０ｎｍ形成して実施例１と同様の電池を作成した。電池の膜構成は、ポリカーボネート基板／ＳＣＺ（５０ｎｍ）／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である（図４（Ａ）を参照。）。
【０１０２】
ＳＣＺの成膜にはアネルバ社製Ｃ−３１０３を用い、ターゲットサイズはφ６インチである。スパッタリング条件を次に示す。
ターゲットリング組成：ＳＣＺ（ＳｉＯ2 ３５ａｔ．％＋Ｃｒ2Ｏ3 ３０ａｔ．％＋ＺｒＯ2 ３５ａｔ．％）
スパッタリングガス：Ａｒ１００sccm、０．１３Ｐａ
スパッタリングパワー：１０００Ｗ（ＲＦ）
実施例１と同様にして、同一の試料５０個を作成し、初期の導通状態を調べたところ不良であったのは３個であった（図５、図６を参照。）。また、充放電特性は実施例１とほぼ同等であり、無機絶縁膜を設けこの上に電池を搭載する構成は非常に有効である。
【０１０３】
また、ＳＣＺの膜厚を５ｎｍとした電池（電池の膜構成は、ポリカーボネート基板／ＳＣＺ（５ｎｍ）／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である）では、初期の不良は、１０個のうち１個であった。初期の不良を生じなかったものについて充放電を繰返すと３個は数回のうちにショートを起こし、不良となった。
【０１０４】
また、ＳＣＺの膜厚を４ｎｍとした電池（電池の膜構成は、ポリカーボネート基板／ＳＣＺ（４ｎｍ）／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である）では、初期の不良は、１０個のうち２個と不良率が上がり、初期の不良を生じなかったものについて充放電を繰返すと殆どのサンプルが１０回以下のサイクルでショートを起こし、不良品となった。
【０１０５】
ＳＣＺの膜厚が４ｎｍのように膜厚が薄くなると、膜厚が均一に形成されず、アイランド状になることが知られており、そのために電池を構成する保護膜としての機能が得られなかったことが原因となって、初期の不良率が上がり、更に、充放電の繰返しにおける不良を生じたものと考えられる。
【０１０６】
従って、無機絶縁膜２０の膜厚が薄すぎると不良となる確率があがり、無機絶縁膜２０の膜厚は５ｎｍ以上であることが好ましい。
【０１０７】
［実施例３］
無機絶縁膜２０として、Ｓｉ3Ｎ4 を５００ｎｍ形成して実施例１と同様の電池を作成した。電池の膜構成は、ポリカーボネート基板／Ｓｉ3Ｎ4（５００ｎｍ）／Ｔｉ（１００ｎｍ）／ＬｉＭｎ2Ｏ4（１２５ｎｍ）／Ｌｉ3ＰＯ4Ｎx（１４５ｎｍ）／ＩＴＯ（２０ｎｍ）／Ｔｉ（２００ｎｍ）／紫外線硬化樹脂（２０μｍ）である（図４（Ａ）を参照。）。この構成の電池では、初期の充放電、繰返し充放電特性は問題なかった。
【０１０８】
しかし、基板の曲げ、衝撃に弱く、膜にクラックが生じやすいことがわかった。クラックの生じたサンプルはショートを起こし、不良となった。これは、無機絶縁膜２０の内部応力により無機絶縁膜２０がクラックを生じ、それに伴い、無機絶縁膜２０の上部に搭載された電池にも影響し、ショートを起こしたものと考えられる。
【０１０９】
従って、無機絶縁膜２０の膜厚が厚すぎると不具合を起こし、無機絶縁膜２０の膜厚が５００ｎｍ以下であることが好ましい。
【０１１０】
［ポリカーボネート基板の曲げと電池の機能の関係］
基板１０としてポリカーボネート基板を用い、無機絶縁膜２０としてＳｉＯ2、ＳＣＺを用いた場合には、無機絶縁膜２０の膜厚が５００ｎｍを超えるとポリカーボネート基板を曲率半径３０ｃｍ程度に曲げると、電池を構成する膜のクラックが観測された。
【０１１１】
また、同じようにポリカーボネート基板を曲率半径３０ｃｍ程度に曲げると、無機絶縁膜２０としてＳｉ3Ｎ4を用いた場合には、無機絶縁膜２０の膜厚が３００ｎｍ以上でクラックが生じ、電池として機能しなくなった。無機絶縁膜２０の膜厚が３００ｎｍ未満の場合には、ポリカーボネート基板を曲率半径３０ｃｍ程度に曲げても、電池としての機能は保持された。
【０１１２】
［無機絶縁膜の膜厚の好ましい範囲］
図６に示すように、電池の初期のショートの発生頻度は、無機絶縁膜２０の膜厚の増加と共に低下する。電池の初期のショートによる不良率（発生頻度）を１０％以下にするためには、無機絶縁膜２０の膜厚が５ｎｍ以上、５００ｎｍ以下とするのが好ましい。
【０１１３】
無機絶縁膜２０の成膜時における膜厚の揺らぎを勘案し、より安定して十分な膜厚が得られるようには、１０ｎｍ以上、５００ｎｍ以下とするのがより好ましい。
【０１１４】
無機絶縁膜２０の成膜に要する時間、上述したポリカーボネート基板の曲げと電池の機能の関係を考慮すると、無機絶縁膜２０の膜厚を１０ｎｍ以上、２００ｎｍ以下とするのが更に好ましく、より安定して十分な膜厚が得られ、初期のショートによる不良率を１０％以下とすることができ、基板１０を曲げても電池としての機能を保持することができる。なお、無機絶縁膜２０の膜厚を５０ｎｍ以上、２００ｎｍ以下とすれば、初期のショートによる不良率を数％以下とすることができる。無機絶縁膜２０の膜厚が２００ｎｍ以下であれば、成膜に長時間を必要とせず、光ディスク並みの高速なタクトタイムを実現することができる。
【０１１５】
以上説明したように本発明によれば、電池を構成する膜をアモルファス膜によって形成しても、基板の面に設けられた無機絶縁膜上に電池が搭載されるので、大気中での充放電を実現することができ安定な駆動を可能とし、耐久性を向上させることができ、また、製造歩留まりを向上させ安定して製造することができ、高性能で安価な薄膜固体リチウムイオン二次電池を提供することができる。
【０１１６】
以上、本発明を実施の形態について説明したが、本発明は上述の実施の形態、実施例に限定されるものではなく、本発明の技術的思想に基づいて各種の変形が可能である。
【産業上の利用可能性】
【０１１７】
本発明は、大気中での動作を可能とし安定な駆動を可能とし、製造歩留まりを向上させることができ、高性能で安価な薄膜リチウム電池を提供することができる。
【符号の説明】
【０１１８】
１０…基板（有機絶縁基板）、２０…無機絶縁膜、３０…正極側集電体膜、
４０…正極活物質膜、５０…固体電解質膜、６０…負極活物質膜、
７０…負極側集電体膜、８０…全体保護膜
【先行技術文献】
【特許文献】
【０１１９】
【特許文献１】特開平１０−２８４１３０号公報（段落００３２、図４）
【特許文献２】特開２００８−２２６７２８号公報（段落００２４〜００２５、図１）
【特許文献３】特開２００８−２８２６８７号公報（段落００１７〜００２７）
【非特許文献】
【０１２０】
【非特許文献１】J. B. Bates et al.,“Thin-Film lithium and lithium-ion batteries”, Solid State Ionics, 135, 33-45(2000)（2. Experimental procedures, 3. Results and discussion）
【図１】
2010182447.tif 000003
【図２】
2010182447.tif 000004
【図３】
2010182447.tif 000005
【図４】
2010182447.tif 000006
【図５】
2010182447.tif 000007
【図６】
2010182447.tif 000008